(57)【特許請求の範囲】
【請求項１】
外層から内層に向かって、ガスバリア層と、酸素吸収層と、ヒートシール層と、ガスバリア性剥離層とが順次積層された酸素吸収性積層体の製造方法であって、
前記ガスバリア層に前記酸素吸収層と前記ヒートシール層とを共押出しするとともに、冷却ロール上に前記ガスバリア性剥離層を供給し、共押出しした前記ヒートシール層に前記ガスバリア性剥離層を積層することを特徴とする、酸素吸収性積層体の製造方法。
【発明の詳細な説明】
【技術分野】
【０００１】
本発明は、酸素吸収性フィルムにガスバリア性剥離層を積層した酸素吸収性積層体に関する。より詳細には、製袋時にガスバリア性剥離層を剥離することで酸素吸収性フィルムの酸素吸収能を発揮させることができるため、前記酸素吸収性フィルムの酸素吸収活性の失活を防止できる酸素吸収性積層体、および前記酸素吸収性積層体からなる酸素吸収能に優れる包装容器に関する。
【背景技術】
【０００２】
酸化劣化が好ましくないとされる食品等が収容された包装体内の酸素を除去するために、酸素吸収層を積層した各種の酸素吸収性ラミネートフィルムが開発されている。
このような酸素吸収性ラミネートフィルムとして水分がトリガーである酸素吸収フィルムに、最大孔径１．０μｍ以下の多孔質フィルムをラミネートしたものがある(特許文献１)。ベースレジンにアルコルビン酸、ポルフィリン錯体類、大環状ポリアミン錯体などの酸素吸収剤を配合して酸素吸収性フィルムとし、これに最大孔径が１．０μｍ以下の多孔質フィルムを積層したものであり、果汁飲料など酸化されやすい製品の充填密封を行う包装材料として用いることができる。多孔質フィルムは、水蒸気や酸素を通すため、例えば果汁飲料中の水分と接触させると、果汁飲料に含まれる水分がトリガーとなって、果汁飲料に含まれる酸素を吸収することができる、という。
【０００３】
一方、このようなトリガーを介することなく酸素吸収性能を開始する酸素吸収性ラミネートフィルムもある。例えば、酸素欠損酸化セリウム及びポリオレフィン系樹脂よりなり、前記酸素欠損酸化セリウムを１０乃至６０重量％含有する脱酸素剤層の一方の面に順次少なくとも保護層及び酸素バリアー層を、その他方の面にシーラント層を設け、該シーラント層面における７日後の酸素吸収能力が少なくとも０．６ｍｌ／１００ｃｍ2（１ａｔｍ・２３℃）であることを特徴とする酸素吸収積層フィルム(特許文献２)がある。水分などのトリガーが不要であるため、乾燥食品や電子部品などの包装体の脱酸素用に使用でき、コーヒー、茶、ピーナツ、海藻、魚節粉末、調味料、乾燥野菜などの風味や香味を維持できる、という。
【０００４】
トリガーを介することなく酸素吸収性能を開始する酸素吸収層は、酸素吸収層を製造した直後から雰囲気中の酸素を吸収する。このため、前記酸素吸収層を含む酸素吸収性積層フィルムを製袋して酸素吸収性包装体を製袋すると、製袋時に酸素吸収能が劣化している場合がある。このような酸素吸収性積層フィルムの製造から製袋までのハンドリング時における酸素吸収層の劣化の問題を解決するため、酸素吸収剤を制御する技術がある（特許文献３）。特許文献３は、生活環境雰囲気中の酸素を吸収除去する脱酸素剤であって、前記脱酸素剤が、酸素の強制的な引き抜きによって生じた可逆的な酸素欠損による酸素吸収サイトを有する無機酸化物であると共に、前記酸素吸収サイトの少なくとも一部を、例えばカルボニル基である二酸化炭素などのサイト閉塞因子体により脱離可能に閉塞してなることを特徴とする脱酸素剤を開示するものである。前記酸素欠損を有する酸化セリウムは活性が高いため、ハンドリング時間中も酸素吸収が進行し、酸素吸収性フィルムの性能が悪くなる点に鑑みてなされたものである。可逆的な酸素欠損による酸素吸収サイトを有する無機酸化物において、前記酸素吸収サイトの少なくとも一部をサイト閉塞因子体により脱離可能に閉塞すると、前記サイト閉塞因子体は、酸素吸収サイトから自発的に脱離して酸素吸収能を発揮するため、ハンドリング時間を向上させることができる、という。なお、このような脱酸素剤は、前記無機酸化物粉末を５００℃以上で還元焼成して酸素を強制的に引き抜き、可逆的な酸素欠損による酸素吸収サイトを形成し、その後、二酸化炭素などのサイト閉塞因子体で処理し、前記酸素吸収サイトの少なくとも一部をサイト閉塞因子体により脱離可能に閉塞することで製造できる、という。
【先行技術文献】
【特許文献】
【０００５】
【特許文献１】特開平６−１０００４４号
【特許文献２】特開２０１０−８９２８０号
【特許文献３】特開２００９−７８２７１号
【発明の概要】
【発明が解決しようとする課題】
【０００６】
特許文献１に記載したアスコルビン酸などと相違し、特許文献２で使用する酸素欠損酸化セリウムは、水分などのトリガーを必要とせず酸素吸収性を発揮でき、水分を含まない乾燥食品や電子部品用の酸素吸収剤として好適に使用することができる。このような酸素吸収剤を使用し、例えば、少なくとも最内層にヒートシール層を有し、いずれかの層に酸素欠損酸化セリウムなどを配合した酸素吸収層を積層して酸素吸収性フィルムを調製し、得られた酸素吸収性フィルムを製袋して酸素吸収性包装容器を調製することができる。
【０００７】
しかしながら、酸素欠損酸化セリウムなどのトリガーを必要としない酸素吸収剤は、酸素吸収性フィルムを調製した段階から雰囲気中の酸素を吸収するため、包装容器に製袋するまでの間に酸素吸収性能が失活する場合がある。一般に、包装容器に製袋しうる酸素吸収性フィルムは、酸素吸収層の外側にガスバリア層が積層されるため、これをロールに巻き取った製品は、酸素吸収層の両側にガスバリア層が積層され、酸素吸収層の失活は防止されると考えられる。しかしながら、製品は、単にロール状に巻き取ったに過ぎず、ロール内で酸素吸収層とガスバリア層との間に雰囲気中の酸素が挟み込まれ、酸素吸収層の表面から序々に酸素吸収性能が失活する場合がある。また、ロールの端面からも雰囲気中の酸素が吸収され、酸素吸収層が失活する場合がある。
【０００８】
一方、特許文献３に記載するように、酸素吸収サイトの少なくとも一部をサイト閉塞因子体により脱離可能に閉塞してなる無機酸化物は、サイト閉塞因子体の脱離によって酸素吸収能が発揮されるため、所定時間、吸収活性の発揮を抑制でき、ハンドリング性に優れる利点がある。しかしながら、酸素吸収性包装容器は、食品、医薬品のほか、電子部品の収納など、多方面に使用されるため、安価にかつ簡便に製造できることが好ましく、上記特許文献３記載の酸素吸収剤は、調製が容易でなく製造が困難である。
【０００９】
また、酸素吸収性積層体に臭気があると、内容物に臭気が移る場合があり、内容物の風味を変化させる場合がある。従って、内容物に酸素吸収性積層体が移行しない酸素吸収性積層体の開発が望まれる。
【００１０】
上記現状に鑑み、酸素吸収性を有し、安価に製造でき、容器用包装材や蓋材などとして有用な酸素吸収性積層体を提供することを目的とする。
また、臭味がなく、加熱調理器として電子レンジで加熱することができる酸素吸収性積層体を提供することを目的とする。
【課題を解決するための手段】
【００１１】
本発明は、包装容器に製袋しうる酸素吸収性積層体について詳細に検討したところ、トリガーを必要としない酸素吸収剤からなる酸素吸収性フィルムは、フィルム調製時から酸素吸収を行うため酸素吸収活性が経時的に劣化する場合があるが、酸素吸収層の内側にガスバリア性剥離層を積層すれば、製袋時まで酸素吸収能の発現を抑制できること、このような酸素吸収性積層体は、製袋時にガスバリア性剥離層を剥離するだけで、従来の酸素吸収性フィルムと同様に製袋して包装容器を調製できること、このような酸素吸収性積層体は、ガスバリア層に、酸素吸収層とヒートシール層とを共押出しし、これにガスバリア性剥離層を積層することで簡便に調製できることを見出し、本発明を完成させた。
【００１９】
すなわち本発明は、外層から内層に向かって、ガスバリア層と、酸素吸収層と、ヒートシール層と、ガスバリア性剥離層とが順次積層された酸素吸収性積層体の製造方法であって、前記ガスバリア層に前記酸素吸収層と前記ヒートシール層とを共押出しするとともに、冷却ロール上に前記ガスバリア性剥離層を供給し、共押出しした前記ヒートシール層に前記ガスバリア性剥離層を積層することを特徴とする、酸素吸収性積層体の製造方法を提供するものである。
【発明の効果】
【００２３】
本発明の酸素吸収性積層体は、ガスバリア層に酸素吸収層とヒートシール層とを共押出しするとともに、冷却ロール上にガスバリア性剥離層を供給し、共押出ししたヒートシール層にガスバリア性剥離層を積層することで調製できる。この製造方法は、酸素吸収性積層体の端部からの酸素吸収も回避でき、酸素吸収能の失活を効率的に回避することができる。
【図面の簡単な説明】
【００２４】
【図１】本発明に係る酸素吸収性積層体の層構成の一例を示す槻略的断面図であり、外層から内層に向かってガスバリア層（１０）、酸素吸収層（２０）、およびヒートシール層（５０）とをこの順に積層した酸素吸収性フィルム（Ａ）と、ガスバリア性剥離層（Ｂ）とからなる酸素吸収性積層体（１００）からなる。
【図２】本発明に係る酸素吸収性積層体の層構成の一例を示す槻略的断面図であり、外層から内層に向かってガスバリア層（１０）、酸素吸収層（２０）、臭味バリア層（４０）およびヒートシール層（５０）とをこの順に積層した酸素吸収性フィルム（Ａ）と、ガスバリア性剥離層（Ｂ）とからなる酸素吸収性積層体（１００）からなる。
【図３】本発明に係る酸素吸収性積層体の層構成の一例を示す槻略的断面図であり、外層から内層に向かってガスバリア層（１０）、酸素吸収層（２０）、熱可塑性樹脂層（３０）、臭味バリア層（４０）およびヒートシール層（５０）とをこの順に積層した酸素吸収性フィルム（Ａ）と、ガスバリア性剥離層（Ｂ）とからなる酸素吸収性積層体（１００）からなる。
【図４】本発明に係る酸素吸収性積層体の層構成の一例を示す槻略的断面図であり、外層から内層に向かって基材樹脂層（６０）、ラミネート接着剤（７０）、ガスバリア層（１０）、酸素吸収層（２０）、熱可塑性樹脂層（３０）、臭味バリア層（４０）およびヒートシール層（５０）とをこの順に積層した酸素吸収性フィルム（Ａ）と、ガスバリア性剥離層（Ｂ）とからなる酸素吸収性積層体（１００）からなる。
【図５】本発明に係る酸素吸収性積層体の製造方法を示す図である。
【図６】従来の酸素吸収性フィルムの製造方法を説明する図である。
【発明を実施するための形態】
【００２５】
本発明の第一は、外層から内層に向かって、少なくもガスバリア層、酸素吸収層、ヒートシール層からなる酸素吸収性フィルムとをこの順に積層した酸素吸収性フィルムと、ガスバリア性剥離層とからなる酸素吸収性積層体であって、前記ガスバリア性剥離層は、易剥離性のガスバリア層であり、前記酸素吸収性フィルムのヒートシール層に積層されるものであることを特徴とする、酸素吸収性積層体である。以下、本発明を詳細に説明する。
【００２６】
（１）酸素吸収性積層体の層構成
本発明の酸素吸収性積層体は、図１に示すように、ガスバリア層（１０）、酸素吸収層（２０）、およびヒートシール層（５０）とをこの順に積層した酸素吸収性フィルム（Ａ）と、ガスバリア性剥離層（Ｂ）とからなる酸素吸収性積層体（１００）であって、前記ガスバリア性剥離層（Ｂ）は、易剥離性のガスバリア層であり、前記酸素吸収性フィルム（Ａ）のヒートシール層（５０）に積層されてなる。酸素吸収性積層体（１００）の前記ガスバリア性剥離層（Ｂ）を製袋時に剥離すると、酸素吸収層（２０）からの酸素吸収が開始される。このため、酸素吸収性積層体（１００）の製品から包装容器を製袋するまでの間の酸素吸収能の低下を、抑制することができる。
【００２７】
本発明で使用する酸素吸収性フィルム（Ａ）は、前記酸素吸収層（２０）とヒートシール層（５０）とが、共押出しで構成されてもよい。ラミネート接着剤を使用せずに積層できるため、ラミネート接着剤による臭気が内容物に移行するのを効率的に回避することができる。
【００２８】
また、本発明において、前記酸素吸収性積層体（１００）を構成する酸素吸収性フィルム（Ａ）は、図２に示すように、酸素吸収層（２０）とヒートシール層（５０）との間に更に臭味バリア層（４０）とが積層されていてもよい。この際、図３に示すように、酸素吸収層（２０）、熱可塑性樹脂層（３０）、臭味バリア層（４０）およびヒートシール層（５０）がこの順に共押出しされるものであってもよい。ラミネート接着剤を使用せずに積層できるため、ラミネート接着剤による臭気が内容物に移行するのを効率的に回避することができる。
【００２９】
また、本発明の酸素吸収性積層体（１００）は、前記酸素吸収性フィルム（Ａ）として、前記ガスバリア層（１０）の外側や内側に、更に基材樹脂層（６０）が積層されるものを使用してもよい。基材樹脂層（６０）を積層することで機械的強度を高め、耐突き刺し性などを確保することができる。この際、図４に示すように、基材樹脂層（６０）とガスバリア層（１０）とをラミネート接着剤（７０）を介して積層するものであってもよい。ラミネート接着剤（７０）を使用しても、ガスバリア層（１０）によってラミネート接着剤層（７０）の臭気が内容物に移行するのを防止することができる。
【００３０】
また、図示しないが、前記最外層の内側には、印刷層が形成されていてもよい。これにより内容表示の他、意匠を向上させることができ、更に高い遮光性が要求される場合には白ベタ印刷などを行うことができる。
【００３１】
（２）ガスバリア層
本発明では、酸素や水蒸気の透過を阻止しうる各種のガスバリア層を積層することができる。本発明におけるガスバリア層とは、少なくとも酸素透過に対するバリア性を有する層である。酸素吸収性フィルム（Ａ）において、ガスバリア層は、溶融樹脂層であってもよく、予めフィルム状に成形されたガスバリア性フィルムやシートなどであってもよい。
【００３２】
（ａ）  ポリビニルアルコール
本発明では、ガスバリア層として、ポリビニルアルコールを好適に使用することができる。ポリビニルアルコールからなるガスバリア層の厚さに制限はないが、好ましくは１５〜２５μｍである。
【００３３】
一方、ポリビニルアルコールは単層フィルムとして使用することができるが、水溶性高分子であるため、耐水性に優れる基材フィルムにポリビニルアルコールからなる塗布膜を形成した積層フィルムであってもよい。このような基材フィルムは、後記するガスバリア性積層フィルムの項で記載する基材フィルムを好適に使用することができる。これにより、耐水性を確保することができる。このようなポリビニルアルコール系樹脂としては、株式会社クラレ製のＲＳポリマーである「ＲＳ−１１０（ケン化度＝９９％、重合度＝１，０００）」、同社製の「クラレポバールＬＭ−２０ＳＯ（ケン化度＝４０％、重合度＝２，０００）」、日本合成化学工業株式会社製の「ゴーセノールＮＭ−１４（ケン化度＝９９％、重合度＝１，４００）」等を例示することができる。
【００３４】
（ｂ）  エチレン・ビニルアルコール共重合体
本発明では、ガスバリア層として、エチレン・ビニルアルコール共重合体も好適に使用することができる。エチレン・ビニルアルコール共重合体からなるガスバリア層の厚さに制限はないが、好ましくは１０〜３０μｍである。
【００３５】
一方、エチレン・ビニルアルコール共重合体は単層フィルムとして使用することができるが、基材フィルムにエチレン・ビニルアルコール共重合体からなる塗布膜を形成した積層フィルムであってもよい。このような基材フィルムは、後記するガスバリア性積層フィルムの項で記載する基材フィルムを好適に使用することができる。これにより、機械的特性など基材フィルムに応じた各種の特性を向上させることができる。このようなエチレン・ビニルアルコール共重合体としては、株式会社クラレ製、「エバールＥＰ−Ｆ１０１（エチレン含量；３２モル％）」、日本合成化学工業株式会社製、「ソアノールＤ２９０８（エチレン含量；２９モル％）」等を例示することができる。
【００３６】
（ｃ）  ガスバリア性蒸着フィルム
本発明で使用するガスバリア層として、基材フィルムの一方の面に有機珪素化合物、金属または金属酸化物を蒸着してなる蒸着膜を設けたガスバリア性蒸着フィルムを使用することができる。
【００３７】
前記基材フィルムとしては、ポリエステル系樹脂、またはポリアミド系樹脂を好適に使用することができる。基材フィルムの膜厚としては、６〜１００μｍ、より好ましくは、９〜５０μｍである。前記基材フィルムには、コロナ放電処理などの表面処理がなされていてもよい。
【００３８】
また、前記有機珪素化合物、金属または金属酸化物としては、化学気相成長法、物理気相成長法またはこれらを複合して、有機珪素化合物、金属または金属酸化物を蒸着してなる蒸着膜の１層からなる単層膜あるいは２層以上からなる多層膜または複合膜を形成して製造することができる。化学気相成長法による蒸着膜の膜厚は、５０Å〜４０００Åが好適である。なお、有機珪素化合物等の蒸着用モノマーガスとしては、例えば、１，１，３，３−テトラメチルジシロキサン、ヘキサメチルジシロキサン、ビニルトリメチルシラン、メチルトリメチルシラン、ヘキサメチルジシラン、メチルシラン、ジメチルシラン、トリメチルシラン、ジエチルシラン、プロピルシラン、フェニルシラン、ビニルトリエトキシシラン、ビニルトリメトキシシラン、テトラメトキシシラン、テトラエトキシシラン、フェニルトリメトキシシラン、メチルトリエトキシシラン、オクタメチルシクロテトラシロキサン、その他等を使用することができる。また、物理気相成長法による場合、例えば、ケイ素（Ｓｉ）、アルミニウム（Ａｌ）、マグネシウム（Ｍｇ）、カルシウム（Ｃａ）、カリウム（Ｋ）、スズ（Ｓｎ）、ナトリウム（Ｎａ）、ホウ素（Ｂ）、チタン（Ｔｉ）、鉛（Ｐｂ）、ジルコニウム（Ｚｒ）、イットリウム（Ｙ）等の金属の酸化物の蒸着膜を使用することができる。好ましくは、ケイ素（Ｓｉ）、アルミニウム（Ａｌ）等の金属の酸化物を蒸着することが好ましい。
【００３９】
また、ガスバリア性蒸着フィルムとして、基材フィルムの一方の面に有機珪素化合物、金属または金属酸化物を蒸着してなる蒸着膜を設け、前記蒸着膜上に、更に、一般式Ｒ1nＭ（ＯＲ2）m（ただし、式中、Ｒ1、Ｒ2は、炭素数１〜８の有機基を表し、Ｍは、金属原子を表し、ｎは、０以上の整数を表し、ｍは、１以上の整数を表し、ｎ＋ｍは、Ｍの原子価を表す。）で表される少なくとも１種以上のアルコキシドと、ポリビニルアルコール系樹脂及び／又はエチレン・ビニルアルコール共重合体とを含有し、更に、ゾルゲル法によって重縮合して得られるガスバリア性組成物によるガスバリア性塗布膜を設けたものを使用することもできる。ガスバリア性塗布膜をポリビニルアルコール系樹脂またはエチレン・ビニルアルコール共重合体と１種以上のアルコキシドとが相互に化学的に反応して強固な三次元網目状複合ポリマー層を形成しており、前記蒸着膜とが相乗的に作用し、酸素、水蒸気などの透過を阻止するガスバリア性に優れ、耐熱水性にも優れる。
【００４０】
前記ガスバリア性塗布膜は、一般式Ｒ1nＭ（ＯＲ2）m（ただし、式中、Ｒ1、Ｒ2は、炭素数１〜８の有機基を表し、Ｍは、金属原子を表し、ｎは、０以上の整数を表し、ｍは、１以上の整数を表し、ｎ＋ｍは、Ｍの原子価を表す。）で表される少なくとも１種以上のアルコキシドと、ポリビニルアルコール系樹脂及び／又はエチレン・ビニルアルコール共重合体とを含有し、更に、ゾルゲル法触媒、酸、水、および、有機溶剤の存在下に、ゾルゲル法によって重縮合してなるガスバリア性組成物からなる塗布膜であり、該組成物を上記基材フィルム上の蒸着膜の上に塗工して塗布膜を設け、２０℃〜１８０℃、かつ上記の基材フィルムの融点以下の温度で１０秒〜１０分間加熱処理して形成することができる。
【００４１】
上記したガスバリア性蒸着フィルムは、厚さ１０〜１００μｍであることが好ましい。なお、このようなガスバリア性積層フィルムは、市販品を使用してもよい。例えば、大日本印刷株式会社製、商品名「ＩＢ−ＰＥＴ−ＰＵＢ」や、商品名「ＩＢ−ＰＥＴ−ＰＣ」がある。
【００４２】
（ｄ）金属箔
本発明では、酸素や水蒸気の透過を阻止しうるガスバリア層として、アルミニウムなどの金属箔を使用することができる。アルミニウム箔であれば、酸素ガスバリア性と共に遮光性も確保することができる。
【００４３】
（３）酸素吸収層
本発明の酸素吸収性積層体を構成する酸素吸収性フィルムでは、水や熱、ＵＶなどのトリガーを必要とせずに酸素吸収能を発揮する酸素吸収剤を好適に使用することができる。このような酸素吸収剤として、酸素の強制的な引き抜きによって生じた可逆的な酸素吸収サイトを有する酸化セリウム、酸化チタン、酸化亜鉛などの無機酸化物や、前記無機酸化物にカルシウム（Ｃａ）、マグネシウム（Ｍｇ）、ストロンチウム（Ｓｒ）、バリウム（Ｂａ）、ランタン（Ｌａ）、ニオブ（Ｎｂ）、プラセオジム（Ｐｒ）又はイットリウム（Ｙ）のいずれか一種又はこれらの固溶物であってもよい。これらの中でも、酸素欠陥、すなわち酸素の強制的な引き抜きによって生じた可逆的な酸素吸収サイトを有する酸化セリウムを好適に使用することができる。以下、上記無機酸化物として酸化セリウムを代表例として説明する。
【００４４】
本発明において、前記酸素吸収層は、熱可塑性樹脂に酸素欠陥を有する酸化セリウムを配合したものを使用することができる。酸素欠陥を有する高温還元処理した酸化セリウム（ＣｅＯx：但し、ｘは２未満の正数である。）は、還元処理により結晶格子中から酸素が引き抜かれて酸素欠陥状態となり、ＣｅＯx＋（（２−Ｘ）／２）Ｏ2→ＣｅＯ2  の反応式に示すように雰囲気中の酸素と反応して酸素を吸収しうる。
【００４５】
例えば、平均粒径が０．０１〜５μｍの酸化セリウム粉末を、窒素ガスなどの不活性ガス雰囲気下で１４００℃以上に加熱しながら水素ガスを流して還元焼成し、不活性ガス雰囲気下で冷却することで酸素欠陥を有する酸化セリウムを得ることができる。
【００４６】
本発明における酸素吸収層では、熱可塑性樹脂に上記酸化セリウムなどの無機酸化物を１０〜９０質量％、より好ましくは２０〜８０質量％含有させたものである。１０質量％を下回ると、酸素吸収量が十分でなく、９０質量％を超えると製膜が困難となる場合がある。
【００４７】
使用する熱可塑性樹脂としては、ポリオレフィン系樹脂、ポリアミド系樹脂、ポリエステル系樹脂、ＥＶＯＨなどのエチレン−ビニルアルコール共重合系樹脂などを例示することができる。ポリオレフィン系樹脂としては、ポリプロピレン、ポリイソプレン、ポリブタジエン、ポリメチルペンテン、ポリエチレン（超低密度ポリエチレン、低密度ポリエチレン、中密度ポリエチレン）などがある。
【００４８】
また、ポリアミド系樹脂としては、ナイロン６−６、ホモポリマーの例としてポリ−ｍ−キシリレンアジパミド、ポリ−ｍ−キシリレンセバカミドおよびポリ−ｍ−キシリレンスペラミド、コポリマーの例としてｍ−キシリレン／ｐ−キシリレンアジパミドコポリマー、ｍ−キシリレン／ｐ−キシリレンピペラミドコポリマー、ｍ−キシリレン／ｐ−キシリレンアゼラミドコポリマーが挙げられる。脂肪族ジアミンの例として、ヘキサメチレンジアミン、環状ジアミンの例として、ピペラジン、芳香族ジアミンの例として、ｐ−ビス（２−アミノエチル）ベンゼン、芳香族ジカルボン酸の例として、テレフタル酸が挙げられる。その他、べンジルアミン、３−メチルベンジルアミン、メタキシリレンジアミン、パラキシリレンジアミン、Ｎ，Ｎ'−ジメチルメタキシリレンジアミン、Ｎ，Ｎ，Ｎ'，Ｎ'−テトラメチルメタキシリレンジアミン、Ｎ，Ｎ'−ジメチルパラキシリレンジアミン、Ｎ，Ｎ，Ｎ'，Ｎ'−テトラメチルパラメタキシリレンジアミン、Ｎ，Ｎ'−ジエチルメタキシリレンジアミン、Ｎ，Ｎ，Ｎ'，Ｎ'−テトラエチルメタキシリレンジアミン、Ｎ，Ｎ'−ジエチルパラキシリレンジアミン、Ｎ，Ｎ，Ｎ'，Ｎ'−テトラエチルパラキシリレンジアミン、１，３，５−トリス（アミノメチル）ベンゼン、メタキシリレンジアミン又はパラキシリレンジアミンと有機カルボン酸、例えば、ステアリン酸、オレイン酸、ラウリル酸、トール油脂肪酸などのモノカルボン酸およびアジピン酸、セバシン酸、ダイマ−酸などのジカルボン酸との塩およびアミド、エポキシ樹脂硬化剤として広く用いられているメタキシリレンジアミンまたはパラキシリレンジアミンとホルムアルデヒド及びフェノ−ルとの反応によって得られるマンニッヒ塩基、メタキシリレンジアミンまたはパラキシリレンジアミンとアクリロニトリル、メチルメタクリレートなどのビニル化合物との付加体、メタキシリレンジアミンまたはパラキシリレンジアミンとエポキシ化合物、例えばビスフェノールＡ系エポキシ樹脂、ビスフェノ−ルＦ系エポキ樹脂、ブチルグリシジルエーテルなどとの付加体、及びこれら硬化剤により硬化されたエポキシ樹脂硬化物、テトラグリシジルメタキシリレンジアミンで代表されるアミノ基含有エポキシ化合物、メタキシリレンジイソシアネート、パラキシリレンジジイソシアネートで代表されるイソシアネート化合物とそれぞれから誘導されるポリウレタン等を例示することができるがこれらのものを複数配合して使用することもできる。これらの熱可塑性樹脂は、単層又は多層のいずれでもよい。
【００４９】
さらに、本発明の酸素吸収層には、前記酸素欠陥を有する酸化セリウムなどの無機酸化物に代わり、前記酸素欠陥を有する酸化セリウムに対して、特定の添加元素を添加して置換固溶させてなる複合酸化物を使用し、酸素吸収量を大幅に増大させることができる。このような添加元素としては、例えばカルシウム（Ｃａ）、マグネシウム（Ｍｇ）、ストロンチウム（Ｓｒ）、バリウム（Ｂａ）、ランタン（Ｌａ）、ニオブ（Ｎｂ）、プラセオジム（Ｐｒ）又はイットリウム（Ｙ）のいずれか一種又はこれらの混合物とするのが望ましい。これらの内で前記イットリウム（Ｙ）、カルシウム（Ｃａ）及びプラセオジム（Ｐｒ）が、酸素吸収量が増大するので特に好ましい。これらの添加元素を酸化セリウム粉末製造の際に、添加して酸化セリウムと共に固溶させて複合酸化物を形成させる。たとえば、酸化セリウムは高温で還元処理すると価数が４+から３+へと変化し、この価数の変化に伴い、酸化セリウムのイオン半径が膨張し、結晶格子自体も膨張し、構造が不安定になるが、前記イットリウム（Ｙ）、カルシウム（Ｃａ）及びプラセオジム（Ｐｒ）は、膨張した３+のセリウムイオンよりもイオン半径が小さく、これらのいずれかを添加したことで格子の膨張を抑制でき、より多くの酸素欠陥を保持することができる。前記添加元素の総添加量としては、酸素欠陥を有する酸化セリウムに対して１〜２０ｍｏｌ％とするのが好ましい。１ｍｏｌ％未満ではその添加効果の発現量が小さいからである。また、２０ｍｏｌ％を超えても添加効果は変わらない。
【００５０】
このような複合酸化物は、酸化セリウムに例えば上記カルシウム（Ｃａ）を１０モル％となるように添加し、１４００℃以上の温度で焼成した後に、例えば水素等の還元性ガス気流中で１０００℃１時間還元焼成することにより製造することができる。
【００５１】
本発明で使用する酸素欠陥を有する酸化セリウムなどの無機酸化物や上記複合酸化物の平均粒子径は０．１〜２０μｍ、より好ましくは１〜１０μｍである。この範囲で、熱可塑性樹脂との混練性に優れる。
【００５２】
酸素吸収層は、共押出機を用いて、ポリオレフィン系樹脂やポリアミド系樹脂などに前記酸素欠陥を有する酸化セリウムなどの無機酸化物や複合酸化物を混練した組成物を、設定温度２９０℃などで共押出しすることができる。
【００５３】
本発明において、上記酸素吸収層の膜厚としては、５〜１００μｍ、より好ましくは、１０〜３０μｍが望ましい。
（４）ヒートシール層
ヒートシール層としては、熱によって溶融し相互に融着し得る各種のヒートシール性を有するポリオレフィン系樹脂等を使用することができる。具体的には、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂からなる１種以上のフィルムもしくはシートまたは塗布膜などを使用することができる。
【００５４】
本発明では、ポリオレフィン系樹脂を好適に使用することができる。特に、シングルサイト系メタロセン触媒を使用したポリプロピレン系ランダム共重合体が好適である。具体的には、プロピレンとエチレン、あるいは、プロピレンと１−オクテンとのブロックまたはランダムコポリマーからなるポリプロピレン系ランダム共重合体である。接着性に優れるからである。ヒートシール層を構成する樹脂のメルトフローレート（ＭＦＲ）としては、０．２〜４．０ｇ／ｍｉｎであることが好ましく、より好ましくは０．２〜２．０である。０．２ｇ／ｍｉｎを下回ると、加工適性の点で不利である。一方、４．０ｇ／ｍｉｎを超えると、加工適性の点で不利である。なお、本発明において、メルトフローレイト（ＭＦＲ）とは、ＪＩＳ  Ｋ６９２１に準拠した手法から測定したものであり、また、密度は、ＪＩＳ  Ｋ７１１２に準拠した手法から測定したものである。
【００５５】
上記のヒートシール層は、厚さ５〜６０μｍ、好ましくは１０〜３０μｍが望ましい。
ヒートシール層は、上記樹脂の１種からなる単層でも多層でもよく、２層以上の多層であってもよい。
【００５６】
また、ヒートシール層を顔料や染料を含有する着色層と含まない層とに分離し、前記着色層として、例えば、白色顔料や染料を混練して遮光性に優れる白色樹脂層などとすることができる。
【００５７】
本発明において白色樹脂層などの着色層を構成する白色系着色剤としては、白色系の各種の無機系ないし有機系の染料、顔料等の着色剤の１種ないし２種以上の混合物を使用することが望ましいものである。具体的には、例えば具体的には、塩基性炭酸鉛、塩基性硫酸鉛、塩基性けい酸鉛、亜鉛華、硫化亜鉛、リトポン、三酸化アンチモン、アナタス形酸化チタン、ルチル形酸化チタン、炭酸カルシウム、酸化亜鉛、硫酸バリウム、その他等の白色顔料の１種ないし２種以上を使用することができる。これらは、包装容器の美粧性を損なうことなく、太陽や蛍光灯等の透過を阻止ないし遮断し、包装袋内に充填包装した内容物の分解ないし変質、褪色、その他等の光劣化を防止することができる。着色層において、着色料の配合量は、ヒートシール層を構成する樹脂に対し、０．１〜３０質量、好ましくは、０．５〜２０質量％である。
【００５８】
本発明では、上記白色染料または白色顔料に限定されず、他の色彩の顔料や染料を使用して着色層を形成することができる。
このような着色層を形成する場合には、着色層の厚さは厚さ５〜６０μｍ、好ましくは１０〜４０μｍであることが望ましい。この範囲であれば目的の着色による効果を得る事ができる。
【００５９】
また、このような着色層を形成した場合には、更に、最内層に着色層がないヒートシール層を形成する。顔料や染料として無機チタンなどを混練するとヒートシール性が低下するが、ヒートシール層を２層で構成し、最内層に顔料や染料を含まない層を形成することで、ヒートシール性を確保することができる。この際の顔料や染料を含まない層の厚さは、５〜３０μｍ、好ましくは５〜３０μｍである。この範囲で十分なヒートシール性を確保することができる。
【００６０】
（５）ガスバリア性剥離層
本発明で使用するガスバリア性剥離層は、酸素吸収性フィルム（Ａ）の酸素吸収層（２０）の酸素吸収活性を維持するため、酸素吸収性フィルム（Ａ）のヒートシール層に積層され、かつ酸素吸収性積層体（１００）の使用時に剥離される層である。酸素ガスバリア性を有し、かつ前記ヒートシール層との剥離性に優れるものを広く使用することができる。ガスバリア性剥離層としては、溶融樹脂層であってもよく、予めフィルム状に成形したガスバリア性剥離フィルムであってもよい。また、ガスバリア性剥離フィルムは単層であっても、２層以上からなる多層であってもよい。
【００６１】
ガスバリア性剥離層として、例えば、ポリビニルアルコールやエチレン・ビニルアルコール共重合体、これらの無機酸化物の蒸着フィルム、前記ガスバリア層の項に記載した（ｃ）ガスバリア性蒸着フィルムなどを例示することができる。
【００６２】
更に、前記ヒートシール層の項に記載した樹脂やこのような樹脂からなるフィルムやシートに、塩化ビニリデンやポリビニルアルコールなどのガスバリア性樹脂を塗工または被覆したものを好適に使用することができる。例えば、低密度ポリエチレン、中密度ポリエチレン、高密度ポリエチレン、直鎖状（線状）低密度ポリエチレン、ポリプロピレンなどのポリオレフィン系樹脂、ポリエチレンテレフタレートなどのポリエステル系樹脂、ポリアミド系樹脂、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂からなる１種以上のフィルムもしくはシートに塩化ビニリデン樹脂やポリビニルアルコールを塗工したフィルムなどを使用することができる。
【００６３】
上記のガスバリア性剥離層は、厚さ５〜６０μｍ、好ましくは１０〜３０μｍが望ましい。
本発明の酸素吸収性積層体（１００）を構成する酸素吸収性フィルム（Ａ）のヒートシール層とガスバリア性剥離層（Ｂ）とは、異種であれば剥離性を確保しつつ密に積層できる。従って、ヒートシール層（５０）をポリエチレン樹脂で構成した場合、ガスバリア性剥離層としてポリプロピレン樹脂からなるフィルムにガスバリア性を有する塩化ビニリデン樹脂を塗工したものなどを使用することができる。
【００６４】
（６）臭味バリア層
本発明の酸素吸収層で使用する酸素欠陥を有する酸化セリウや上記複合酸化物は、酸素吸収に際して特有の臭気を発生するため、内容物によっては風味を劣化させる場合がある。また、酸素吸収性積層体の積層において、いずれかの層の積層にラミネート接着剤を使用する場合にも接着剤臭が発生し、内容物の風味を劣化させる場合がある。そこで、酸素吸収層とヒートシール層との間に臭味バリア層を積層し、内容物の風味を維持させることが好ましい。
【００６５】
前記臭味バリア層は、酸素吸収層の臭味がヒートシール層側に移行しうるのを防止でき、かつ酸素透過性を有するものであれば特に制限はない。酸素透過性を有しない場合は、内容物側の酸素を吸収することができないからである。このような臭味バリア層として、例えば、エチレン−ビニルアルコール共重合樹脂、ポリ乳酸樹脂、またはポリエチレンテレフタレートなどのポリエステル系樹脂などを好適に使用することができる。
【００６６】
さらに、配合用熱可塑性樹脂にメソポーラスシリカを０．０１〜５０質量％、より好ましくは０．１〜１０質量％含有する樹脂からなる層であってもよい。メソポーラスシリカとしては、細孔直径が２〜５０ｎｍの細孔を有するシリカ多孔体を使用することができる。本発明で使用するメソポーラスシリカは、市販品であってもよい。例えば、太陽化学社製のメソポーラスシリカ、商品名「ＴＭＰＳ−１．５」、「ＴＭＰＳ−２．７」、「ＴＭＰＳ−４」などを好適に使用することができる。また、このようなメソポーラスシリカを配合する熱可塑性樹脂としては、熱によって溶融し相互に融着し得る各種のポリオレフィン系樹脂等を使用することができる。具体的には、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂を例示することができる。
【００６７】
本発明において、上記臭味バリア層の膜厚としては、５〜１００μｍ、より好ましくは、１０〜５０μｍが望ましい。
（７）共押出用熱可塑性樹脂層
本発明の酸素吸収性積層体では、上記した酸素吸収層や臭味バリア層、ガスバリア層などを積層するに際して共押出用熱可塑性樹脂層を積層することができる。
【００６８】
共押出用熱可塑性樹脂層としては、熱によって溶融し相互に融着し得る各種のポリオレフィン系樹脂等を使用することができる。具体的には、上記したヒートシール層を構成する低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、メタロセン触媒を使用して重合したエチレン−α・オレフィン共重合体、ポリプロピレン、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂等の樹脂などを使用することができる。
【００６９】
また、本発明では、酸素吸収層としてポリアミド系樹脂を使用する場合には、共押出用熱可塑性樹脂層として、ポリアミドに密着しうるものを好適に使用することができる。具体的にはオレフィン樹脂、低密度ポリエチレン（ＬＤＰＥ）、直鎖状（線状）低密度ポリエチレン（マルチサイト触媒を使用して重合したポリマー、ＬＬＤＰＥ）、メタロセン触媒（シングルサイト触媒）使用して重合したエチレンーα・オレフィン共重合体、中密度ポリエチレン（ＭＤＰＥ）、高密度ポリエチレン（ＨＤＰＥ）、ポリプロピレン系樹脂、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共合体、メチルペンテンポリマー、ポリブテポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、熱可塑性ポリエステル系樹脂、熱可塑性ポリアミド系樹脂、その他等の熱可塑性樹脂の１種ないし２種以上を使用することができる。上記共押出用熱可塑性樹脂は、ポリオレフィン系樹脂であり、本発明の酸素吸収性フィルムを構成するヒートシール層と同質である。上記共押出用熱可塑性樹脂によって酸素吸収層とガスバリア層、臭味バリア層などを接着することができる。
【００７０】
上記したポリアミドなどに密着性に優れる共押出用熱可塑性樹脂層を構成する樹脂は、密度が０．８８〜０．９２であることが好ましい。その理由は、加工適性、接着性が向上するためである。このような熱可塑性樹脂としては、市販品を使用してもよく、例えば、三菱化学社製、商品名「モディックＭ５４５」や「モディックＡＰ  Ｐ５５５」、三井化学社製、商品名「アドマー  ＱＦ５７０」などがある。
【００７１】
また、共押出用熱可塑性樹脂層は、これに顔料や染料を添加して、着色層とすることもできる。
このような共押出用熱可塑性樹脂層は、厚さ３〜１５μｍ、好ましくは５〜２０μｍである。
【００７２】
（８）基材樹脂層
本発明では、前記酸素吸収性フィルムのガスバリア層の外側や内側に、更に基材樹脂層を積層してもよい。このような基材樹脂層は、ガスバリア層と基材樹脂層とを共押出で積層してもよく、これらを熱融着性樹脂を介して接着してもよく、ラミネート用接着剤を介して積層するものであってもよい。
【００７３】
基材樹脂層としては、ポリアミド系樹脂またはポリエチレンテレフタレート、ポリエチレンナフタレート等のポリエステル系樹脂を使用することができる。
ポリアミド系樹脂としては、脂肪族ポリアミドであっても、芳香族ポリアミドであっても、これらを混合した組成物であってもよい。好ましいポリアミドの具体例としては、ポリカプロアミド（ナイロン６）、ポリ‐ε‐アミノへプタン酸（ナイロン７）、ポリ‐ε‐アミノノナン酸（ナイロン９）、ポリウンデカンアミド（ナイロン１１）、ポリラウリンラクタム（ナイロン１２）、ポリエチレンジアミンアジパミド（ナイロン２・６）、ポリテトラメチレンアジパミド（ナイロン４・６）、ポリヘキサメチレンアジパミド（ナイロン６・６）、ポリヘキサメチレンセバカミド（ナイロン６・１０）、ポリヘキサメチレンドデカミド（ナイロン６・１２）、ポリオクタメチレンドデカミド（ナイロン６・１２）、ポリオクタメチレンアジパミド（ナイロン８・６）、ポリデカメチレンアジパミド（ナイロン１０・６）、ポリデカメチレンセバカミド（ナイロン１０・１０）、ポリドデカメチレンドデカミド（ナイロン１２・１２）、メタキシレンジアミン‐６ナイロン（ＭＸＤ６）などを挙げることができ、これらを主成分とする共重合体であってもよく、その例としては、カプロラクタム／ラウリンラクタム共重合体、カプロラクタム／ヘキサメチレンジアンモニウムアジぺート共重合体、ラウリンラクタム／ヘキサメチレンジアンモニウムアジぺート共重合体、ヘキサメチレンジアンモニウムアジぺート／ヘキサメチレンジアンモニウムセバケート共重合体、エチレンジアンモニウムアジぺート／ヘキサメチレンジアンモニウムアジぺート共重合体、カプロラクタム／ヘキサメチレンジアンモニウムアジぺート／ヘキサメチレンジアンモニウムセバケート共重合体などを挙げることができる。これらのポリアミドには、フィルムの柔軟性改質成分として、芳香族スルホンアミド類、ｐ‐ヒドロキシ安息香酸、エステル類などの可塑剤や低弾性率のエラストマー成分やラクタム類を配合することも有効である。ポリアミド系樹脂は、密度が比重１．１４〜１．２２ｇ／ｍ3であることが好ましい。
【００７４】
また、ポリエステル系樹脂としては、ポリエチレンテレフタレートを好適に使用することができる。ポリエステル系樹脂は、比重１．００〜１．４１ｇ／ｍ3であることが好ましい。
【００７５】
本発明において、上記基材樹脂層の膜厚としては、５〜２５μｍ、より好ましくは、５〜１５μｍが望ましい。
なお、上記基材樹脂層の製膜化に際して、例えば、耐熱性、耐候性、機械的性質、寸法安定性、抗酸化性、離形性、難燃性、抗カビ性、強度、その他等を改良、改質する目的で、種々のプラスチック配合剤や添加剤等を添加することができ、その添加量としては、極く微量から数十％まで、その目的に応じて、任意に添加することができる。
【００７６】
上記において、一般的な添加剤としては、例えば、架橋剤、酸化防止剤、紫外線吸収剤、光安定剤、充填剤、補強剤、帯電防止剤、顔料、その他等を使用することができ、更には、改質用樹脂等も使用することができる。
【００７７】
（９）印刷層
本発明では、酸素吸収性積層体を構成するいずれかの層に印刷層を形成してもよく、好ましくは上記基材樹脂層に印刷層を形成することである。裏印刷によれば印刷層を保護することができる。
【００７８】
印刷層としては、通常のインキビヒクルの１種ないし２種以上を主成分とし、これに、必要ならば、可塑剤、安定剤、酸化防止剤、光安定剤、紫外線吸収剤、硬化剤、架橋剤、滑剤、帯電防止剤、充填剤、その他等の添加剤の１種ないし２種以上を任意に添加し、更に、染料・顔料等の着色剤を添加し、溶媒、希釈剤等で充分に混練してインキ組成物を調整して得たインキ組成物を使用することができる。このようなインキビヒクルとしては、公知のもの、例えば、あまに油、きり油、大豆油、炭化水素油、ロジン、ロジンエステル、ロジン変性樹脂、シェラック、アルキッド樹脂、フェノール系樹脂、マレイン酸樹脂、天然樹脂、炭化水素樹脂、ポリ塩化ビニル系樹脂、ポリ酢酸系樹脂、ポリスチレン系樹脂、ポリビニルブチラール樹脂、アクリルまたはメタクリル系樹脂、ポリアミド系樹脂、ポリエステル系樹脂、ポリウレタン系樹脂、エポキシ系樹脂、尿素樹脂、メラミン樹脂、アミノアルキッド系樹脂、ニトロセルロース、エチルセルロース、塩化ゴム、環化ゴム、その他などの１種または２種以上を併用することができる。
【００７９】
印刷方法は、グラビア印刷のほか、凸版印刷、スクリーン印刷、転写印刷、フレキソ印刷、その他等の印刷方式であってもよい。
（１０）ラミネート用接着剤
上記において、基材樹脂層とガスバリア層とを積層するためにラミネート用接着剤を使用してもよい。ラミネート用接着剤としては、例えば、ポリ酢酸ビニル系接着剤、アクリル酸のエチル、ブチル、２−エチルへキシルエステル等のホモポリマー、あるいは、これらとメタクリル酸メチル、アクリロニトリル、スチレン等との共重合体等からなるポリアクリル酸エステル系接着剤、シアノアクリレート系接着剤、エチレンと酢酸ビニル、アクリル酸エチル、アクリル酸、メタクリル酸等のモノマーとの共重合体等からなるエチレン共重合体系接着剤、セルロース系接着剤、ポリエステル系接着剤、ポリアミド系接着剤、ポリイミド系接着剤、尿素樹脂またはメラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム、ニトリルゴム、スチレンーブタジエンゴム等からなるゴム系接着剤、シリコーン系接着剤、アルカリ金属シリケート、低融点ガラス等からなる無機系接着剤、その他等の接着剤を使用することができる。
【００８０】
上記の接着剤の組成系は、水性型、溶液型、エマルジョン型、分散型等のいずれの組成物形態でもよく、また、その性状は、フィルム・シート状、粉末状、固形状等のいずれの形態でもよく、更に、接着機構については、化学反応型、溶剤揮発型、熱溶融型、熱圧型等のいずれの形態でもよいものである。
【００８１】
上記の接着剤は、例えば、ロールコート法、グラビアロールコート法、キスコート法、その他等のコート法、あるいは、印刷法等によって施すことができ、そのコーティング量としては、０．１〜１０．０ｇ／ｍ2（乾爆状態）位が望ましい。
【００８２】
（１１）酸素吸収性積層体の製造方法
本発明の酸素吸収性積層体の製造方法に限定はない。しかしながら、ガスバリア層に酸素吸収層とヒートシール層とを共押出しし、前記共押出ししたヒートシール層に更にガスバリア性剥離層を積層して製造することで、端面からの酸素の侵入を回避し、より酸素吸収活性の高い、酸素吸収性積層体を製造することができる。この層構成は、外層から内層に向かって、ガスバリア層／酸素吸収層／ヒートシール層／ガスバリア性剥離層となる。
【００８３】
具体的には、例えば図５に示すように、押出機Ａ（１１０）に酸素吸収層用樹脂（２０）を、押出機Ｂ（１１０'）にヒートシール層用樹脂（５０）を仕込む。予め、ニップロール（１４０）にガスバリア層（１０）を移送し、前記ガスバリア層（１０）にＴダイ（１２０）を介して前記酸素吸収層用樹脂（２０）とヒートシール層用樹脂（５０）とを共押出しする。一方、冷却ロール（１３０）にガスバリア性剥離層（Ｂ）を供給し、前記共押出ししたヒートシール層用樹脂（５０）と積層し、酸素吸収性積層体（１００）を製造することができる。本発明の酸素吸収性積層体（１００）は、ガスバリア性剥離層（Ｂ）によって酸素吸収層（２０）の活性劣化を防止できるが、更に、凹凸を形成しやすいヒートシール層（５０）の、前記凹凸に残存する酸素の酸素吸収層（２０）への移動を低減できるため、端面からの酸素吸収能の劣化も防止することができる。この点をより詳細に説明する。
【００８４】
まず、ガスバリア性剥離層がない酸素吸収性フィルム（Ａ）を製造する場合には、図６に示すように、ニップロール（１４０）にガスバリア層（１０）を移送し、前記ガスバリア層（１０）にＴダイ（１２０）を介して前記酸素吸収層用樹脂（２０）とヒートシール層用樹脂（５０）とを共押出しして製造することができる。この場合、ヒートシール層（５０）が冷却ロール（１３０）に接触し、その下に酸素吸収層（２０）が積層される。冷却ロール（１３０）は、すべり性やマット性を確保するために表面が粗面のものを使用する場合があり、冷却ロール（１３０）の表面の粗面に対応してヒートシール層（５０）に凹凸が形成される。これをロール状に巻き取ると、前記凹凸に残存する空気がヒートシール層（５０）から酸素吸収層（２０）に移行して酸素吸収層（２０）を失活させる。更に、このような凹凸は端面近傍にも形成されるため、酸素吸収性フィルム（Ａ）を構成するヒートシール層(５０)の端面の凹凸を通じて雰囲気中の空気が侵入し、酸素吸収性フィルム（Ａ）を端面から失活させる。
【００８５】
しかしながら、本発明によれば、冷却ロール（１３０）にガスバリア性剥離フィルム（Ｂ）を供給するため、前記ガスバリア性剥離フィルム（Ｂ）の平滑な表面の上にヒートシール層（５０）が積層され、たとえ冷却ロール（１３０）の表面が粗面であってもヒートシール層（５０）には凹凸が形成されず、前記凹凸への空気の残存を回避でき、更に、端面からの酸素吸収性フィルム（Ａ）の失活も防止することができる。
【００８６】
なお、酸素吸収性積層体が、ポリエチレンテレフタレートフィルムなどの基材樹脂層をアルミニウム箔などのガスバリア層に積層したものの場合には、例えば、ポリエチレンテレフタレートフィルムなどにＡＣ剤を塗工し、ポリエチレン樹脂などの共押出用熱可塑性樹脂層を介してアルミニウム箔と溶融押出によって積層して、基材樹脂層とガスバリア層とを積層することができる。更に、このような基材樹脂層とガスバリア層に酸素吸収層とヒートシール層とを共押出するに際して、前記ガスバリア層を構成するアルミニウム箔にＡＣ剤を塗工してポリエチレン樹脂層などの共押出用熱可塑性樹脂層を積層し、このポリエチレン樹脂層を介して酸素吸収層とヒートシール層とを共押出し、前記ヒートシール層にガスバリア性剥離フィルムを積層してもよい。このように、ドライラミネーション接着剤を使用せず、溶融押出によって積層することができる。例えば、上記方法によれば、層構成が、外層から内層に向かって、基材樹脂層／ＡＣ剤／共押出用熱可塑性樹脂層／ガスバリア層／ＡＣ剤／共押出用熱可塑性樹脂層／酸素吸収層／ヒートシール層／ガスバリア性剥離層となる酸素吸収性積層体を製造することができる。
【００８７】
なお、前記酸素吸収層とヒートシール層との２種共押出ししに代えて、酸素吸収層、臭味バリア層、ヒートシール層との３種共押出しし、酸素吸収層、熱可塑性樹脂層、臭味バリア層、ヒートシール層との４種共押出ししを行うこともできる。
【００８８】
（１２）包装容器の製造方法
本発明の包装容器は、上記酸素吸収性積層体を製袋して製造することができる。袋体は、上記酸素吸収性積層体を使用し、ガスバリア性剥離層を剥離し、酸素吸収性フィルムのヒートシール層の面を対向して重ね合わせ、しかる後、その周辺端部をヒートシールしてシール部を形成して製造することができる。その製袋方法としては、上記のような本発明に係る酸素吸収性フィルムを、折り曲げるかあるいは重ね合わせて、その内層の面を対向させ、更にその周辺端部を、例えば、側面シール型、二方シール型、三方シール型、四方シール型、封筒貼りシール型、合掌貼りシール型（ピローシール型）、ひだ付シール型、平底シール型、角底シール型、ガゼット型、その他等のヒートシール形態によりヒートシールして、本発明に係る包装用容器を製造することができる。その他、例えば、自立性包装用袋（スタンディングパウチ）等も可能である。
【００８９】
上記において、ヒートシールの方法としては、例えば、バーシール、回転ロールシール、ベルトシール、インパルスシール、高周波シール、超音波シール等の公知の方法で行うことができる。
【００９０】
本発明では、上記袋体の開口部から、例えば、内容物を充填し、しかる後、その容器内の空気を脱気して減圧状態にしながら真空包装すれば、特に包装用容器内に残存する酸素などによる酸化を効率的に防止することができる。
【００９１】
（１３）用途
本発明に係る酸素吸収性積層体は、強度等を有して耐久性に優れ、かつ防湿性、ヒートシール性、耐突き刺し性、透明性等にも優れ、更に、酸素ガス、水蒸気等の透過を阻止するバリア性に優れ、その内容物の充填包装適性、保存適性等を有する。
【００９２】
本発明の酸素吸収性積層体は、上記のように製袋し、包装容器として使用することができる。また、容器本体と蓋材とからなる包装容器の蓋材などとしても使用することができる。容器本体が、ポリプロピレン製の碗型または舟形容器であり、その開口部のフリンジを介して上記酸素吸収性積層体を蓋材として、内容物収納後に蓋材をヒートシールして、蓋付き包装容器とすることができる。内容物として、例えば無菌米飯などがある。本発明の蓋付き包装容器に収納された無菌米飯は、容器内の酸素が酸素吸収性層によって吸収除去され、ガスバリア層によって酸素や水蒸気の透過を防止することができるため、保存性に優れる。
【実施例】
【００９３】
次に実施例を挙げて本発明を具体的に説明するが、これらの実施例は何ら本発明を制限するものではない。
（製造例１）
平均粒径が１．５μｍの酸化セリウム粉末を、窒素ガス雰囲気下で１５００℃に加熱しながら水素ガスを流して還元焼成し、不活性ガス雰囲気下で冷却して酸素欠陥を有する酸化セリウムを得た。
【００９４】
（実施例１）
厚さ１２μｍのＰＥＴフィルム（東洋紡株式会社製、商品名「Ｅ５１００」）に、厚さ７μｍのアルミニウム箔をウレタン系接着剤にてドライラミネートしたバリア基材層を用いて、インラインでアルミニウム箔側にＡＣ剤をコーティングした後、２種２層の共押出ＥＣ機を用いて、酸素吸収層として直鎖状低密度ポリエチレン（日本ポリエチレン株式会社製、商品名「ＮＨ７４５Ｎ」）に製造例１で得た酸化セリウムを３０％混練した樹脂を３０μｍ、ヒートシール層として直鎖状低密度ポリエチレン（日本ポリエチレン株式会社製、商品名「ＮＨ７４５Ｎ」）を１０μｍ、設定温度２９０℃にて、ＡＣ剤側に酸素吸収層が形成される様にそれぞれ共押出して、冷却ロール側から供給される厚さ２０μｍのＫ−ＯＰ（東セロ株式会社製、商品名「ＯＬＤ」）と貼り合わせ、酸素吸収性積層体を得た。
【００９５】
上記酸素吸収性積層体を１日、常温で空気中に放置し、その後、Ｋ−ＯＰを剥離して、残った酸素吸収性フィルムを１３０ｍｍ×１３０ｍｍの大きさに２枚切り取り、ヒートシール層がシールされる様にシール巾１０ｍｍにて四方シールして包装袋を製造した。
【００９６】
上記包装袋に、２．８％酸素１００ｍｌを充填後、開口部をヒートシールして密封し、２２℃で３日間保存後、酸素濃度計にて包装体内部の酸素濃度を測定した。結果を表１に示す。
【００９７】
（比較例１）
Ｋ−ＯＰ（東セロ株式会社製、商品名「ＯＬＤ」）を供給しない以外は、実施例１と同様にして酸素吸収性フィルムを得た。
【００９８】
次いで、この酸素吸収性フィルムを用いて、Ｋ−ＯＰを剥離する以外は実施例１と同様にして包装袋を製造し、実施例１と同様に操作して酸素濃度を測定した。結果を表１に示す。
【００９９】
【表１】
0005678512.tif 000002
【０１００】
（実施例２）
実施例１で得た酸素吸収性積層体をロール状に巻き取り、常温で空気雰囲気中に放置した後、ロールの幅方向に端部から３０ｍｍの部分について、酸素吸収性積層体の色調をＫ−ＯＰ層側から経時的に測定した。Ｋ−ＯＰ層からは、製造例１で製造した酸素欠陥を有する酸化セリウムの色調を観察することができる。前記酸素欠陥を有する酸化セリウムは、酸素吸収前は濃紺であり、酸素吸収に従い灰色に、更にクリーム色に変色する。濃紺であることは、酸素吸収能が失活していないことを意味する。結果を表２に示す。
【０１０１】
（比較例２）
比較例１で得た酸素吸収性フィルムを用いてロール状に巻き取り、実施例２と同様にして酸素吸収性フィルムの色調をヒートシール層側から経時的に測定した。結果を表２に示す。
【０１０２】
【表２】
0005678512.tif 000003
【産業上の利用可能性】
【０１０３】
本発明は、使用時にガスバリア性剥離層を剥離することで酸素吸収性フィルムの酸素吸収能を発揮させることができるため、ハンドリング時間にかかわらず脱酸素活性の失活を防止でき、酸素吸収性積層体の製造分野、製袋分野、このような酸素吸収性積層体を使用する食品分野、電子機器分野に有用である。
【符号の説明】
【０１０４】
１０・・・ガスバリア層、
２０・・・酸素吸収層、
３０・・・熱可塑性樹脂層、
４０・・・臭味バリア層、
５０・・・ヒートシール層、
６０・・・基材樹脂層、
７０・・・ラミネート接着剤層、
１００・・・酸素吸収性積層体、
１５０・・・剥離ロール、
Ａ・・・酸素吸収性フィルム
Ｂ・・・ガスバリア性剥離層
【図１】
0005678512.tif 000004
【図２】
0005678512.tif 000005
【図３】
0005678512.tif 000006
【図４】
0005678512.tif 000007
【図５】
0005678512.tif 000008
【図６】
0005678512.tif 000009